(57)【特許請求の範囲】
【請求項１】
（Ａ）エポキシ樹脂、（Ｂ）フェノール樹脂、（Ｃ）硬化促進剤、（Ｄ１）グリセリンと炭素数２４〜３６の飽和脂肪酸のトリグリセリド、（Ｅ）酸化防止剤及び（Ｆ）無機充填材を必須成分とし、前記各成分を加熱混練冷却後４メッシュ以下の粉砕物とし、前記粉砕物に（Ｄ２）グリセリンと炭素数２４〜３６の飽和脂肪酸のトリグリセリドを添加混合して得られる金型離型回復樹脂組成物であって、その配合割合［（Ｄ１）＋（Ｄ２）］が全樹脂組成物中の０．１〜２重量％、［（Ｄ２）］／［（Ｄ１）＋（Ｄ２）］≧２５重量％で、（Ｄ２）の粒度が１６メッシュ以下で、かつ６０メッシュ以上であることを特徴とする半導体封止用金型離型回復樹脂組成物の製造方法。
【発明の詳細な説明】
【０００１】
【発明の属する技術分野】
本発明は、半導体封止用金型離型回復樹脂組成物の製造方法に関するものである。
【０００２】
【従来の技術】
近年の電子機器の小型化、軽量化、高性能化の市場動向において、半導体素子の高集積化が年々進み、又半導体装置の表面実装化が促進されるなかで、半導体封止用エポキシ樹脂組成物への要求は益々厳しいものとなってきている。この要求に対応する様々な樹脂や添加剤が用いられた半導体封止用エポキシ樹脂組成物は、連続成形時に金型汚れが発生し、金型取られ、未充填等の成形不具合が起こりやすくなり、そのため定期的に金型表面のクリーニングを行うことが通常となってきている。
【０００３】
従来、半導体封止用金型のクリーニング材は、アミノ系樹脂のような成形収縮率の大きい樹脂と結晶破砕シリカ、ガラス繊維等の硬度の高い充填材等からなり、このクリーニング材を用いて金型表面の汚れを削り落とすというものが主体であった。クリーニング材を使用した後は金型表面が綺麗になる反面、金型表面の離型剤も取り去られるため、クリーニングした直後に成形された半導体装置は極端に離型性が悪くなるという問題があった。そのためクリーニング材の使用後に、金型離型回復樹脂組成物を成形し、金型表面に金型離型回復樹脂組成物中の離型剤を移行させ塗布し、離型性を回復させる必要がある。
【０００４】
金型離型回復樹脂組成物の機能は、金型表面に離型剤を移行させ塗布し、速やかに離型性を回復させることにあるが、多量の離型剤を移行させてしまうと、その後成形した半導体装置の表面に油浮きや汚れを起こすという問題があり、十分に離型剤を移行できない場合は離型性が回復できず、離型回復樹脂組成物を多量に用いる必要があるという問題が発生する。更に離型性回復後の離型性を長く持続できない場合は、頻繁に離型回復樹脂組成物を用いる必要があり生産性が低下するので、生産性向上等のため、より金型離型回復性に優れた半導体封止用金型離型回復樹脂組成物が求められている。
【０００５】
【発明が解決しようとする課題】
本発明は、特定の製造方法で得られた半導体封止用金型離型回復樹脂組成物であって、この樹脂組成物は少量でも離型性を回復させ、離型性回復直後の半導体装置の表面に油浮きや汚れを生じず、離型性を長く維持できる半導体封止用金型離型回復樹脂組成物の製造方法を提供するものである。
【０００６】
【課題を解決するための手段】
本発明は、
［1］（Ａ）エポキシ樹脂、（Ｂ）フェノール樹脂、（Ｃ）硬化促進剤、（Ｄ１）グリセリンと炭素数２４〜３６の飽和脂肪酸のトリグリセリド、（Ｅ）酸化防止剤及び（Ｆ）無機充填材を必須成分とし、前記各成分を加熱混練冷却後４メッシュ以下の粉砕物とし、前記粉砕物に（Ｄ２）グリセリンと炭素数２４〜３６の飽和脂肪酸のトリグリセリドを添加混合して得られる金型離型回復樹脂組成物であって、その配合割合［（Ｄ１）＋（Ｄ２）］が全樹脂組成物中の０．１〜２重量％、［（Ｄ２）］／［（Ｄ１）＋（Ｄ２）］≧２５重量％で、（Ｄ２）の粒度が１６メッシュ以下で、かつ６０メッシュ以上であることを特徴とする半導体封止用金型離型回復樹脂組成物の製造方法である。
【０００７】
【発明の実施の形態】
本発明で用いられるエポキシ樹脂としては、特に限定するものではないが、例えば、フェノールノボラック型エポキシ樹脂、クレゾールノボラック型エポキシ樹脂、ビフェニル型エポキシ樹脂、ビスフェノール型エポキシ樹脂、スチルベン型エポキシ樹脂、トリフェノールメタン型エポキシ樹脂、フェノールアラルキル型エポキシ樹脂、ナフタレン型エポキシ樹脂、アルキル変性トリフェノールメタン型エポキシ樹脂、トリアジン核含有エポキシ樹脂、ジシクロペンタジエン変性フェノール型エポキシ樹脂等が挙げられ、これらは単独でも混合して用いてもよい。
【０００８】
本発明で用いられるフェノール樹脂としては、特に限定するものではないが、例えば、フェノールノボラック樹脂、クレゾールノボラック樹脂、ナフトールアラルキル樹脂、トリフェノールメタン型樹脂、テルペン変性フェノール樹脂、ジシクロペンタジエン変性フェノール樹脂、フェニレン及び／又はジフェニレン骨格を有するフェノールアラルキル樹脂等が挙げられ、これらは単独でも混合して用いてもよい。
エポキシ樹脂とフェノール樹脂との配合割合は特に限定するものではないが、エポキシ基／フェノール性水酸基の比としては、０．９〜１．２が好ましく、更に好ましくは０．９５〜１．１５が望ましい。この範囲から大きく外れると、金型離型回復樹脂組成物が充分に硬化せず離型性低下等の作業性の悪化が起こるおそれがある。
【０００９】
本発明で用いられる硬化促進剤としては、前記エポキシ樹脂とフェノール樹脂との架橋反応の触媒となり得るものを指し、例えば、トリブチルアミン、１，８−ジアザビシクロ（５，４，０）ウンデセン−７等のアミン系化合物、トリフェニルホスフィン、テトラフェニルホスホニウム・テトラフェニルボレート塩等の有機リン系化合物、２−メチルイミダゾール等のイミダゾール化合物等が挙げられるが、これらに限定されるものではない。又これらの硬化促進剤は単独でも混合して用いてもよい。
【００１０】
本発明で用いられるグリセリンと炭素数２４〜３６の飽和脂肪酸のトリグリセリドは、樹脂組成物に充分な流動性を付与し、更に離型性を向上させる機能を有しているため、これを用いた金型離型回復樹脂組成物は、クリーニング材使用後の優れた金型離型回復性を示す。グリセリンと炭素数２４〜３６の飽和脂肪酸のトリグリセリドの具体例としては、リグノセリン酸トリグリセリド、セロチン酸トリグリセリド、モンタン酸トリグリセリド等が挙げられる。これらは、単独でも混合して用いてもよい。
用いる飽和脂肪酸の炭素数が２３以下では、十分な離型性が得られないため好ましくない。又炭素数が３７以上では、分子量が大きいため流動性が低下し、更に金型表面に過度に染み出すことにより、金型離型回復性の効果の点では優れているが、離型性回復直後に成形した半導体装置に油浮きや汚れが生じるという欠点があるため好ましくない。又モノグリセリド、ジグリセリドでは、配合される樹脂成分と相溶しやすいため、成形時に金型表面に染み出しにくくなり、金型離型回復性の効果が低下するため好ましくない。なお本発明で言う飽和脂肪酸の炭素数とは、飽和脂肪酸中のアルキル基とカルボキシル基の炭素数を合計したものを指す。
【００１１】
本発明で用いられるグリセリンと炭素数２４〜３６の飽和脂肪酸のトリグリセリドの配合量としては、全樹脂組成物中に０．１〜２重量％が好ましく、更に好ましくは０．５〜１．５重量％が望ましい。２重量％を越えると金型に過度に染み出し、離型回復直後に成形された半導体装置の表面に油浮きが生じるおそれがあり好ましくない。又０．１重量％未満だと金型表面に離型剤が充分に移行せず、期待されるような金型離型回復性が得られないおそれがあり好ましくない。
本発明の半導体封止用金型離型回復樹脂組成物の製造方法において、製造工程の前半で添加する（Ｄ１）と製造工程の後半で添加する（Ｄ２）の配合量［（Ｄ１）＋（Ｄ２）］は、全樹脂組成物中０．１〜２重量％で、その配合割合［（Ｄ２）］／［（Ｄ１）＋（Ｄ２）］≧２５重量％であり、（Ｄ２）の粒度としては１６メッシュ以下で、かつ６０メッシュ以上のものである。
【００１２】
（Ｄ２）の粒度が６０メッシュ未満だと、成形時の熱により溶融した（Ｄ２）の一部が樹脂成分と相溶してしまい、金型表面への染み出しが少なくなり充分な離型性回復効果が得られず、離型回復樹脂組成物の添加量が多くなり生産性が低下する。又１６メッシュを越えると、過度に染み出した（Ｄ２）が金型からの熱で徐々に酸化され、離型性が低下し、長時間離型性を維持することが難しく好ましくない。
［（Ｄ２）］／［（Ｄ１）＋（Ｄ２）］が２５重量％未満では、離型回復樹脂組成物自体の離型性は充分なものの、金型表面へ移行し塗布出来る離型剤量が少なくなり、充分な離型回復効果が得られない。
【００１３】
本発明で用いられる酸化防止剤は、金型表面に染み出し離型剤の酸化を抑える機能を有し、長時間離型性を維持するためのものである。配合量については、特に限定しないが、全樹脂組成物中に０．１〜０．５重量％が望ましい。０．１重量％未満だとその効果が不十分で、０．５重量％を越えると酸化防止剤がブリードアウトして、半導体装置に汚れが付着するという問題がある。ここで用いられる酸化防止剤は、例えば２，６-ジターシャリーブチル-ｐ-クレゾール等のＢＨＴ誘導体、ｐ-ベンゾキノン等のキノン誘導体、ジラウリルチオプロピオネートといった硫黄系酸化防止剤、カテコール、ビタミンＣ，ビタミンＥ等が挙げられる。
本発明で用いられる無機充填材としては、一般に封止材料に用いられているものを使用すればよい。例えば溶融球状シリカ、結晶破砕シリカ等が挙げられる。
【００１４】
本発明の半導体封止用金型離型回復樹脂組成物には、（Ａ）〜（Ｆ）成分の他に、必要に応じてカルナバワックス、ステアリン酸、モンタン酸ワックスといった離型剤や、カップリング剤、酸化防止剤、カーボンブラック等の着色剤等の添加剤を用いてもよい。
本発明の半導体封止用金型離型回復樹脂組成物は、（Ａ）エポキシ樹脂、（Ｂ）フェノール樹脂、（Ｃ）硬化促進剤、（Ｄ１）グリセリンと炭素数２４〜３６の飽和脂肪酸のトリグリセリド、（Ｅ）酸化防止剤及び（Ｆ）無機充填材をミキサー等を用いて混合後、加熱ニーダ、熱ロール、押し出し機等を用いて加熱混練し、続いて冷却粉砕後４メッシュ以下の粉砕物とし、前記粉砕物に（Ｄ２）粒度が１６メッシュ以下で、かつ６０メッシュ以上のグリセリンと炭素数２４〜３６の飽和脂肪酸のトリグリセリドを添加混合した後タブレット化して得られる。４メッシュ以下の粉砕物と１６メッシュ以下で、かつ６０メッシュ以上の（Ｄ２）を混合する際に発熱するような混合法だと、（Ｄ２）が溶融し樹脂との相溶が起こり、離型回復樹脂組成物として、使用時に金型表面に（Ｄ２）が充分に移行し塗布することが出来ず充分な離型回復効果が発揮できないので好ましくない。
【００１５】
【実施例】
以下、本発明を実施例で具体的に説明する。配合割合は重量部とする。
実施例１
組成物１
オルソクレゾールノボラック型エポキシ樹脂（軟化点６５℃、エポキシ当量２０９）
２１．７重量部
フェノールノボラック樹脂（軟化点９０℃、水酸基当量１０４）  １０．３重量部
１，８−ジアザビシクロ（５，４，０）ウンデセン−７（以下、ＤＢＵという）
０．２重量部
溶融球状シリカ                                              ６６．４重量部
モンタン酸トリグリセリド（炭素数２８）                        ０．２重量部
カルナバワックス                                              ０．２重量部
２，６−ジターシャリーブチル−ｐ−クレゾール                  ０．２重量部
カーボンブラック                                              ０．３重量部
をミキサーを用いて各成分を混合した後、表面温度が９５℃と２５℃の２軸ロールを用いて２０回混練して得られた混練物シートを冷却後粉砕した４メッシュ以下の粉砕物９９．５重量部に、（Ｄ２）成分の１６メッシュ以下で、かつ６０メッシュ以上の粒度のモンタン酸トリグリセリド０．５重量部を配合混合後タブレット化した。得られた樹脂組成物の特性を以下の方法で評価した。評価結果を表１に示す。
【００１６】
評価方法
スパイラルフロー：ＥＭＭＩ−１−６６に準じたスパイラルフロー測定用の金型を用いて、金型温度１７５℃、注入圧力７０ｋｇ／ｃｍ2、硬化時間２分で測定した。単位はｃｍ。
離型回復性：金型表面をクリーニングするためのメラミン樹脂系クリーニング材を用いて、離型時荷重評価用金型で成形品を成形し、前記金型の表面の離型剤成分を取り除いた後、金型離型回復樹脂組成物を５回成形した後、金型温度１７５℃、注入圧力７０ｋｇ／ｃｍ2、硬化時間２分の条件で評価用材料をトランスファー成形し、製品抜き出し時の離型荷重を測定した。単位はＮ。
離型時荷重評価用金型は、上型・中型・下型とからなり、成形後に中型に付着した１４ｍｍΦで１．５ｍｍ厚の円形の成形品に、中型の上部の穴からプッシュプルゲージを当て、成形品を突き出した際にかかる荷重を測定した。評価用材料としては、住友ベークライト（株）製・半導体封止用エポキシ樹脂成形材料ＥＭＥ−７３５１を用いた。
離型持続性：金型表面をクリーニングするためのメラミン樹脂系クリーニング材を用いて、離型時荷重評価用金型で成形品を成形し、前記金型の表面の離型剤成分を取り除いた後、金型離型回復樹脂組成物を５回成形した後、金型温度１７５℃、注入圧力７０ｋｇ／ｃｍ2、硬化時間２分で評価用材料をトランスファー成形し、製品抜き出し時の離型荷重を測定した。離型荷重は、上型・中型・下型とからなる離型時荷重評価用金型を用いて成形し、成形後に中型に付着した１４．５ｍｍΦで１．５ｍｍ厚の円形の成形品に、中型の上部の穴からプッシュブルゲージを当て、成形品を突き出した際にかかる荷重とした。続けて評価用材料を２００ショット成形し、離型荷重のショットごとの変化を測定した。このとき初期の離型荷重に対して３０％以上離型荷重が増大したショット数で表現した。２００＜は、２００ショット以上で初期の離型荷重に対して３０％以下の離型荷重であることを表現したものである。
成形品汚れ：金型離型回復樹脂組成物の使用直後に、成形した評価用材料の成形品表面の油浮きと汚れ具合を確認した。表面を拭いた時に拭き取れるものは油浮き、取れないものは汚れと判定した。製品表面に汚れが発生したものは×、汚れはないが油浮きがあるものを△、いずれもないものは○と表現した。
【００１７】
実施例２〜６、比較例１〜６
表１、表２の配合に従い、実施例１と同様の樹脂組成物を作製し、実施例１と同様にして評価した結果を表１、表２に示す。なお実施例１以外で用いたエポキシ樹脂、フェノール樹脂、離型剤の詳細を以下に示す。
ビフェニル型エポキシ樹脂（融点１０５℃、エポキシ当量１９１）
フェノールアラルキル樹脂（軟化点７５℃、水酸基当量１７４）
セロチン酸トリグリセリド（炭素数２６）
ステアリン酸トリグリセリド（炭素数１８）
長鎖脂肪酸トリグリセリド（炭素数３７以上）
モンタン酸モノグリセリド（炭素数２８）
【００１８】
【表１】
0004622123.tif 000002
【００１９】
【表２】
0004622123.tif 000003
【００２０】
【発明の効果】
本発明の製造方法で得られた半導体封止用金型離型回復樹脂組成物を用いた後に、成形された半導体装置には油浮きや汚れがなく、離型回復性に優れており、更に離型性を長く維持することができるので生産性向上に寄与する。